(57)【要約】  ポリ乳酸樹脂の結晶化によって耐熱性を高めた成形物を得る場合において、一般的な結晶核剤を使用し、コストを掛けずに、耐熱性、耐衝撃性を向上させた成形品を得る。  少なくとも、ポリ乳酸樹脂、ポリエステルポリオール及び結晶核剤を含有してなるポリ乳酸樹脂組成物において、ポリエステルポリオールが、コハク酸、グルタル酸及びアジピン酸から選択された１種又は２種以上のカルボン酸と、ジエチレングリコール及びトリエチレングリコールから選択された１種又は２種のアルコールより得られるエステル化反応物であり、ポリ乳酸樹脂１００重量部に対する、ポリエステルポリオールの割合が０．１〜２０重量部、結晶核剤の割合が０．１〜５０重量部であるポリ乳酸樹脂組成物。【特許請求の範囲】
【請求項１】
少なくとも、ポリ乳酸樹脂、ポリエステルポリオール及び結晶核剤を含有してなるポリ乳酸樹脂組成物において、ポリエステルポリオールが、コハク酸、グルタル酸及びアジピン酸から選択された１種又は２種以上のカルボン酸と、ジエチレングリコール及びトリエチレングリコールから選択された１種又は２種のアルコールより得られるエステル化反応物であり、ポリ乳酸樹脂１００重量部に対する、ポリエステルポリオールの割合が０．１〜２０重量部、結晶核剤の割合が０．１〜５０重量部であることを特徴とするポリ乳酸樹脂組成物。
【請求項２】
ポリエステルポリオールが、コハク酸とトリエチレングリコールから得られるエステル化反応物である請求項１に記載のポリ乳酸樹脂組成物。
【請求項３】
ポリエステルポリオールの水酸基価が２５〜１７０ｍｇＫＯＨ／ｇである請求項１又は２に記載のポリ乳酸樹脂組成物。
【請求項４】
請求項１〜３の何れかに記載のポリ乳酸樹脂組成物の製造方法であって、ポリエステルポリオール中に結晶核剤を分散させた後にポリ乳酸樹脂と混合することを特徴とするポリ乳酸樹脂組成物の製造方法。
【発明の詳細な説明】
【技術分野】
【０００１】
本発明は、ポリ乳酸樹脂組成物に関し、詳しくは、ポリ乳酸樹脂に特定のポリエステルポリオール及び結晶核剤を混合・分散させることによって、成形時におけるポリ乳酸樹脂の結晶化速度を向上させると共に、耐熱性、耐衝撃性を向上させたポリ乳酸樹脂組成物に関する。
【背景技術】
【０００２】
近年、石油由来の樹脂に代替する材料として、自然環境下で微生物による分解が可能な、いわゆる生分解性樹脂が注目を浴びている。このような生分解性樹脂として、既に、ポリカプロラクトン、ポリブチレンサクシネート、ポリヒドロキシバリレート、ポリ乳酸などの各種樹脂が実用化されつつある。その中でも特にポリ乳酸は、トウモロコシ等の植物が光合成を経て生成するでんぷんを発酵させることにより得られる乳酸を原料とするため、植物由来のプラスチックとして注目を浴びている。【０００３】
ポリ乳酸は、剛性に優れ、更に、非晶質状態では透明性に優れるものの、ガラス転移点（Ｔｇ）が６０℃程度とポリエチレンテレフタレート（ＰＥＴ）と比べ約１５℃ほど低く、高温条件下、例えば食品用の包装容器などに使用した場合の電子レンジによる加熱時に熱変形を起こす等の欠点がある。  【０００４】
そのため、耐熱性を付与するため、成形加工時に金型内で結晶化させたり、成形後に成形品をアニール処理して結晶化させることが行われている。しかしながら、ポリ乳酸の結晶化速度が遅いため、金型内での結晶化は時間を要し、工業的に有利な方法とは言えず、また、アニール処理による後結晶化は成形品が結晶化する過程で変形し易い等の欠点がある。【０００５】
ポリ乳酸の結晶化速度を高める方法として、タルクや紙粉などの結晶核剤を添加する方法が知られており、これらの結晶核剤と可塑剤とを併用することも行われている（特許文献１，２）。しかしながら、可塑剤を併用した場合、添加した可塑剤の樹脂表面へにじみ出し、所謂ブリードアウトの問題があり、耐ブリードアウト性と耐熱性を両立させることは困難である。【０００６】
【特許文献１】特開２００５−１３３０７６号公報
【特許文献２】特開２００２−１４６１７０号公報
【発明の開示】
【発明が解決しようとする課題】
【０００７】
本発明が解決しようとする課題は、ポリ乳酸樹脂の結晶化によって耐熱性を高めた樹脂組成物を得る場合において、一般的な結晶核剤を使用し、工業的にコストを掛けずに、結晶核剤の分散、微粒子化を実現し、短時間で結晶化を進め、耐熱性を向上させたポリ乳酸樹脂組成物を得ることである。また、ポリ乳酸樹脂組成物用に添加する際に、結晶核剤の分散性に優れ耐ブリードアウト性に優れたポリエステルポリオールを提供することにある。
【課題を解決するための手段】
【０００８】
本発明者らは、上記課題を解決するため鋭意検討した結果、特定のポリエステルポリオールと結晶核剤を組み合わせることより、ポリ乳酸の結晶化速度を速め、耐熱性を向上させたポリ乳酸樹脂組成物を得ることが出来るとの知見を得、本発明を完成させた。【０００９】
すなわち、本発明の第１の要旨は、少なくとも、ポリ乳酸樹脂、ポリエステルポリオール及び結晶核剤を含有してなるポリ乳酸樹脂組成物において、ポリエステルポリオールが、コハク酸、グルタル酸及びアジピン酸から選択された１種又は２種以上のカルボン酸と、ジエチレングリコール及びトリエチレングリコールから選択された１種又は２種のアルコールより得られるエステル化反応物であり、ポリ乳酸樹脂１００重量部に対する、ポリエステルポリオールの割合が０．１〜２０重量部、結晶核剤の割合が０．１〜５０重量部であることを特徴とするポリ乳酸樹脂組成物に存する。【００１０】
そして、本発明の第２の要旨は、記載のポリ乳酸樹脂組成物の製造方法であって、ポリエステルポリオール中に結晶核剤を分散させた後にポリ乳酸樹脂と混合することを特徴とするポリ乳酸樹脂組成物の製造方法に存する。
【発明の効果】
【００１１】
本発明のポリ乳酸樹脂組成物は、結晶化速度が速いため、短時間で、耐熱性および耐衝撃性の優れた結晶性ポリ乳酸樹脂成形物を得ることが出来る。また、本発明のポリ乳酸樹脂組成物は、本発明で使用するポリエステルポリオールがポリ乳酸樹脂との相溶性に優れるため、耐ブリードアウト性に優れている。更に、本発明で使用するポリエステルポリオールは、結晶核剤、特に無機系の結晶核剤や植物由来繊維系の結晶核剤となじみが良いため、結晶核剤をポリ乳酸樹脂の均一に分散させることが出来、大きな結晶核剤効果、すなわち結晶化速度向上を達成でき、耐熱性の高い成形物を与える。特にポリエステルポリオールとして、コハク酸とトリエチレングリコールから得られるエステル化反応物を使用した場合に上記の効果が顕著となる。
【発明を実施するための最良の形態】
【００１２】
本発明に使用されるポリ乳酸樹脂とは、Ｌ−乳酸及び／又はＤ−乳酸を主要構成成分とする縮重合物である。本発明のポリ乳酸樹脂としてはこれらの乳酸以外の構成成分を０．０１〜１０重量％含んでいてもよい。乳酸以外の構成成分としては、コハク酸、グルタル酸、アジビン酸、セバシン酸、アゼライン酸、フマル酸、マレイン酸、フタル酸テレフタル酸などの多価カルボン酸、エチレングリコール、プロピレングリコール、ブタンジオール、ヘキサンジオール、グリセリン、ポリエチレングリコール、ポリプロピレングリコール、ペンタエリスリトール等の多価アルコールが挙げられる。【００１３】
また、ポリ乳酸樹脂の光学純度は耐熱性の観点から高いほうが好ましい。Ｌ−乳酸又はＤ−乳酸の全乳酸構成成分に対する割合は、通常９０％以上、好ましくは９５％以上である。なお、目標物性に応じ、ポリ乳酸樹脂を他の熱可塑性樹脂と混合して使用してもよい。【００１４】
本発明に使用されるポリエステルポリオールは、コハク酸、グルタル酸及びアジピン酸から選択された１種又は２種以上のカルボン酸と、ジエチレングリコール及びトリエチレングリコールから選択された１種又は２種のアルコールより得られるエステル化反応物である。【００１５】
原料カルボン酸の７０重量％以上が、コハク酸、グルタル酸又はアジピン酸、或いはこれらから選ばれたカルボン酸の混合物であれば、他の多価カルボン酸、例えば、フタル酸、テレフタル酸、アゼライン酸、セバシン酸、リンゴ酸、フマル酸、マレイン酸などを併用してもよい。また、原料アルコールの７０重量％以上が、ジエチレングリコール又はトリエチレングリコール或いはこれらの混合物であれば、他の多価アルコール、例えば、エチレングリコール、テトラエチレングリコール、ポリエチレングリコール、プロピレングリコール、ポリプロピレングリコール、１，４−ブタンジオール、１，６−ヘキサンジール、グリセリン、トリエタノールプロパン等を併用してもよい。なお、これらの多価のカルボン酸や多価アルコールに加え、更に、オクタン酸、ノナン酸、安息香酸などのモノカルボン酸や、オクチルアルコール、ノニルアルコール等のモノアルコールを少量併用することでポリエステルポリオールの特性を変性することも可能である。【００１６】
これらのポリエステルポリオールのうち、ポリエステルポリオールの物性の制御、ポリ乳酸樹脂に添加した際の効果などの点から、カルボン酸の７０重量％以上をコハク酸とし、アルコールの７０重量％以上をトリエチレングリコールとして得られるものが好ましく、カルボン酸の全量をコハク酸とし、アルコールの全量をトリエチレングリコールとしたものが最も好ましい。【００１７】
ポリエステルポリオールは、公知の方法に従って、前記のカルボン酸成分とアルコール成分を原料としたエステル化反応により得られる。エステル化反応では、一般に、エステル化触媒として酸触媒が使用される。酸触媒として使用されるルイス酸としては、例えば、テトライソプロピルチタネート、テトラ−ｎ−ブチルチタネート等のオルトチタン酸エステル、ジエチル錫オキシド、ジブチル錫オキシド等の錫系化合物、酸化亜鉛などの金属化合物が挙げられる。また、ルイス酸の他には、パラトルエンスルホン酸などのブレンステッド酸を使用しても構わない。これらの触媒の使用量は、原料のカルボン酸とアルコール成分の合計１００重量部に対し、通常０．０１〜１．０重量部、好ましくは０．０１〜０．２重量部、更に好ましくは０．０１〜０．１重量部である。【００１８】
エステル化反応は、原料カルボン酸成分に対する原料アルコール成分の割合が１．０５〜１．５０モル比の条件下に行なう。かかる条件により、得られるエステル化反応物（ポリエステルポリオール）は、アルコール成分が過剰のため末端にアルコール性水酸基（−ＯＨ）を有することになる。上記仕込みモル比によって水酸基価（ＯＨ価）が決まり、従って仕込み比で水酸基価（ＯＨ価）を調節できる。原料種により多少異なるが、例えばコハク酸とトリエチレングリコールの場合、上記仕込みモル比を１．１５にすると水酸基価（ＯＨ価）は５５ｍｇＫＯＨ／ｇになり、仕込みモル比を１．３５にすると水酸基価（ＯＨ価）は１５０ｍｇＫＯＨ／ｇとなる。【００１９】
原料カルボン酸成分に対する原料アルコール成分の割合が１．０５モル比未満、すなわち水酸基価（ＯＨ価）２５ｍｇＫＯＨ／ｇ未満では、エステル化反応の完結が困難になる。また、得られるポリエステルポリオールの粘度が高くなり、常温での流動性が失われ取り扱いが困難になる。一方、１．５０モル比を超えると、すなわち水酸基価（ＯＨ価）１７０ｍｇＫＯＨ／ｇを超えると、ポリ乳酸樹脂に添加した場合に無視出来ないブリードアウトが生じる。好ましい水酸基価（ＯＨ価）の範囲は４０〜１６０ｍｇＫＯＨ／ｇである。【００２０】
エステル化反応の反応温度は、通常１５０〜２５０℃、好ましくは１８０〜２３０℃である。例えば、１５０℃で反応を開始し、反応の進行に伴って２３０℃まで徐々に昇温するような条件であれば、反応を制御し易い。また、反応圧力は、常圧でも構わないが、副生する水を系外に除去し、反応を速やかに完結させるため、反応の進行に伴って、徐々に減圧するとよい。ただし、反応時の減圧度が不足するとエステル化反応の完結度が低くなり、酸価の高いポリエステルポリオールが生成する。一方、反応時に過度に減圧にすると、アルコール成分が系外に留去され収率を損なうばかりか、高分子量のポリエステルポリオールが形成され、得られたポリエステルポリオールの粘度が著しく上昇して取り扱いが困難となる。従って、適切な到達反応圧力は、反応温度によっても異なるが、例えば、反応温度が２００℃の場合、通常１〜３０ｋＰａ、好ましくは２〜２０ｋＰａである。勿論、目標とするポリエステルポリオールの水酸基価（ＯＨ価）、原料の種類、使用量によっては、上記の圧力範囲以外の条件で反応を行っても構わない。また、減圧にする代わりに、トルエン、キシレン等の有機溶媒を少量併用して副生する水を系外に共沸させて除去しても構わない。【００２１】
通常、反応の終点は、使用したカルボン酸成分の未反応カルボキシル基の量で決定する。未反応のカルボキシル基の量（すなわち酸価）は、出来るだけ低い方が好ましく、通常５ｍｇＫＯＨ／ｇ以下、好ましくは３ｍｇＫＯＨ／ｇ以下、更に好ましくは１ｍｇＫＯＨ／ｇ以下である。【００２２】
ポリエステルポリオールの添加量は、ポリ乳酸樹脂１００重量部に対し、０．１〜２０重量部、好ましくは、３〜１０重量部である。添加量が０．１重量部未満では添加効果が認められず、逆に２０重量部を超える添加量は、成形物の耐熱性低下やブリードアウトの原因となる。【００２３】
本発明に使用されるポリエステルポリオールは次の特性を有する。（１）末端がアルコール性ＯＨ基で、適度な極性を有し、このため、タルク等の無機天然物の微粒子及び植物由来繊維の結晶核剤に対する濡れ性が良く、（２）一方で、ポリ乳酸樹脂との相溶性がある。このため、本発明に使用されるポリエステルポリオールは、結晶核剤の分散性を向上させ、ひいては、ポリ乳酸の結晶化速度向上してポリ乳酸樹脂成形物の耐熱性と耐衝撃性向上をもたらす。【００２４】
結晶核剤として、有機／無機、天然／合成、微粒子／繊維など、種々のものが提案されている。本発明に使用される結晶核剤は、特に限定されないが、本発明に使用されるポリエステルポリオールに対して濡れ性の高いものが好ましい。例えば、無機天然物の微粒子（粒径１〜１０μｍ）としては、タルク、カオリン、モンモリナイト等が挙げられる。植物由来繊維では、紙粉、木粉、ケナフ繊維、ヘンプ繊維、ジュート繊維などが挙げられる。これらのうち、入手し易く、また、本発明に使用されるポリエステルポリオールとのなじみの良さから、タルクや紙粉が好ましい。その他、有機結晶核剤としては、ステアリン酸ナトリウム、ステアリン酸カリウム、ステアリン酸マグネシウム、ステアリン酸アミド、安息香酸ナトリウム、パラトルエンスルホン酸ナトリウム等が挙げられる。【００２５】
結晶核剤の添加量は、成形物に求められる物性に依存するために一概には言えないが、ポリ乳酸樹脂１００重量部に対し、通常０．１〜５０重量部、好ましくは０．２〜１０重量部である。０．１重量部未満では添加効果が殆ど認められず、５０重量部を超えると成形物の物性が低下する恐れがある。【００２６】
ポリ乳酸樹脂への結晶核剤、ポリエステルポリオール及びその他添加剤の添加手順は、特に限定されないが、結晶核剤とポリエステルポリオールを事前に混合し、結晶核剤をポリエステルポリオールに分散した後にポリ乳酸と溶融混合するのが好ましい。また、事前に混合・分散する際、同時に結晶核剤を粉砕し、微細化する（混合・粉砕・分散）ことが出来れば更に好ましい。ポリエステルポリオール中に結晶核剤を混合・分散させる際に結晶核剤を粉砕するならば、耐熱性、耐衝撃性が更に向上する。【００２７】
結晶核剤を混合・分散する方法としては、ヘンシェルミキサーのような公知の混合装置を使用すればよいが、後述の実施例においては、ガラス板上でヘラを使用して結晶核剤とポリエステルポリオールを混合した。【００２８】
結晶核剤を混合・粉砕・分散する方法としては、結晶核剤とポリエステルポリオールの混合比によって適当な装置を選ぶことが出来る。装置の種類は、結晶核剤の物性に依存するために一概には言えないが、結晶核剤／ポリエステルポリオールの重量比が約１／２以上の場合はバッチ式又は連続式ニーダーが適しており、約１／２以下の場合はビーズミル又はホモジナイザーが適している。
【実施例】
【００２９】
以下、本発明を実施例により更に詳細に説明するが、本発明は、その要旨を超えない限り、以下の実施例に限定されるものではない。なお、実施例中の「部」及び「％」は、特に断らない限り「重量部」及び「重量％」である。【００３０】
＜ポリエステルポリオールＡの調製＞
還流冷却機、加熱装置、温度計、圧力計などを装備した容積が１リットルのガラス製反応器に、コハク酸４７８ｇ、トリエチレングリコール６６８ｇを仕込み、反応器の空間部を窒素ガスで置換した後、反応器内容物を加熱し、反応を開始した。その後、２時間かけて内温を２００〜２１０℃に昇温し、反応終了までこの温度に保持した。一方、反応器内の圧力は、内温が１８０℃の時点から２００℃に達するまでは、常圧に対する減圧度で８７ｋＰａに維持した。その後、触媒としてテトライソプロピルチタネート０．０５％（対仕込み総量）を仕込み、４時間かけて、原料アルコール留去しない範囲内で徐々に減圧した。組成物によるが、４ｋＰａまで減圧して行き、反応が終了するまでこの圧力を保持した。組成物を一部抜き出し、酸価を測定して２．０ｍｇＫＯＨ／ｇ未満になったことを確認して反応を終了した。エステル化反応物１ｋｇが得られ、これについて、酸価、ＯＨ価、水分、粘度を分析した結果、以下の通りであった。【００３１】
【表１】
2009013847.tif 000002
【００３２】
＜ポリエステルポリオールＢの調製＞
コハク酸の代りにアジピン酸６４４ｇ、トリエチレングリコールの代りにジエチレングリコール５１６ｇを仕込んだ他は、上記ポリエステルポリオールＡと同様の操作を行い、エステル化反応物１ｋｇを得、これについて、上記と同様にして、酸価、ＯＨ価、水分、粘度を分析した結果、以下の通りであった。【００３３】
【表２】
2009013847.tif 000003
【００３４】
実施例１〜７及び比較例１〜３：【００３５】
原料は以下のものを使用した。【００３６】
（１）ポリ乳酸樹脂として、三井化学株式会社製の「レイシア  Ｈ−４００」を使用した。
（２）ポリエステルポリオールＡ及びＢとして前述の調製品を使用した。
（３）汎用可塑剤としてアジピン酸ジイソノニル（和光純薬工業株式会社製の試薬１級）を使用した。
（４）タルクとして平均粒径３〜７μｍのもの（和光純薬工業株式会社製の試薬１級）を使用した。
（５）紙裁断・解砕品として次の調製品を使用した。すなわち、先ず、パルプ製書道半紙１００ｇをシュレッダーに３回かけて裁断し、水１Ｌを加え、攪拌しながら８０℃で２時間処理した。次いで、冷却後に市販ミキサー（１万ｒ．ｐ．ｍ．）で３分間処理した後、濾過、ケーキ水洗した。次いで、６０℃で１０時間減圧乾燥し、紙裁断・解砕品を得た。【００３７】
ポリ乳酸樹脂組成物の調製は、以下のように行った。【００３８】
（Ａ）結晶核剤とポリエステルポリオールの事前混合なしの場合：
ポリ乳酸樹脂と結晶核剤をドライブレンドし、２軸混練機で溶融混合し、ポリエステルポリオール又は汎用可塑剤を混練域の中央から所定量注入した。混練域の温度は１９０℃に設定し、押し出されるストランドは５℃の水で冷却し、これをカッターで裁断してペレット化した。その後５０℃で１０時間減圧乾燥して、ポリ乳酸樹脂組成物とした。なお、ポリエステルポリオール及び汎用可塑剤を添加しない場合（比較例３）についても実施した。【００３９】
（Ｂ）結晶核剤とポリエステルポリオール又は汎用可塑剤を事前に「混合・分散」する場合：
結晶核剤とポリエステルポリオール又は汎用可塑剤を各１００ｇを使用し、ガラス板上でヘラによって結晶核剤の凝集粒子が認められなくなるまで混合・分散した。この混合物とポリ乳酸樹脂を所定の重量比でブレンドし、２軸混練機で溶融混合し、その後、上記と同様の操作でポリ乳酸樹脂組成物を得た。【００４０】
（Ｃ）結晶核剤とポリエステルポリオールを事前に「混合・粉砕・分散」する場合：
結晶核剤とポリエステルポリオールを各１００ｇ使用し、１Ｌニーダー（Σ羽根、４０／６０ｒ．ｐ．ｍ．）に仕込み、３０〜４０℃で３時間処理（混合・粉砕・分散）した。この混合物とポリ乳酸樹脂を所定の重量比でブレンドし、２軸混練機で溶融混合し、その後、上記と同様の操作でポリ乳酸樹脂組成物を得た。【００４１】
＜成形品の作成と物性評価法＞
得られたポリ乳酸樹脂組成物を使用して射出成形試験片（８０ｍｍ×１０ｍｍ×４ｍｍ）を作成した。射出成形条件は、射出温度：２００℃、金型温度：９０℃、金型内滞留時間：６０秒である。各評価項目は以下のようにして実施した。【００４２】
（１）結晶化度：
ＤＳＣで結晶化熱（ΔＨｃ）、結晶融解熱（ΔＨｍ）を測定し、結晶化度１００％の融解熱（Ｈｃ）の値：９３Ｊ／ｇを使用し、下式より算出した。なお、ＤＳＣは、窒素気流下で−２０℃で５分間保持した後、２００℃まで２０℃／ｍｉｎで昇温する操作で測定し、ΔＨｃ、ΔＨｍは、それぞれに帰属される発熱又は吸熱ピークのピーク面積から得られた熱量を使用した。【００４３】
【数１】
2009013847.tif 000004
【００４４】
（２）耐熱温度：
ＪＩＳＫ７１９１−２準拠し、荷重たわみ温度を測定し、これを耐熱温度とした。荷重たわみ温度は、フラットワイズ応力：０．４５ＭＰａ、昇温速度：２℃／ｍｉｎ、支点間距離：６４ｍｍの条件で測定した。【００４５】
（３）耐衝撃性：
ＪＩＳＫ７１１１に準拠し、シャルピー衝撃強度を測定した。測定条件は、ノッチ：なし、エッジワイズハンマ：３Ｊである。【００４６】
（４）耐ブリードアウト：
８０℃のオーブンに２枚の試験片を５時間入れておき、取り出した２枚の試験片を重ねた後、試験片の剥がれ易さで耐ブリードアウト性の評価指標とした。すなわち、重ねた試験片のうち上側の試験片のみを持ち上げ、下側の試験片が自重で落下するまでの時間を評価指標とし、持ち上げた時に試験片がくっつかずに直ぐに落下するものを○（耐ブリードアウト性に優れる）、１０秒未満で落下するものを△（耐ブリードアウト性やや不良）、落下するのに１０秒以上かかるものを×（耐ブリードアウト性不良）とした。【００４７】
＜成形品の物性評価結果＞
種々のポリ乳酸樹脂組成物で物性評価（実施例１〜７、比較例１〜３）を行い、その結果を表３に示した。【００４８】
【表３】
2009013847.tif 000005
【００４９】
表３より以下のことが明らかである。【００５０】
（１）実施例１〜７と比較例１及び２との比較：
汎用可塑剤であるアジピン酸ジイソノニルを使用した場合と比べ、ポリエステルポリオールＡ又はＢを使用した場合は、結晶化度に差異はないが、耐熱性、耐衝撃性、耐ブリードアウト性に優れている。但し、実施例３は結晶化度においても優れる。【００５１】
（２）実施例１と２の比較、実施例４と５の比較、実施例６と７の比較：
実施例２、５、７に示すように、結晶核剤とポリエステルポリオールを事前に混合・分散することによって、結晶化度、耐熱性、耐衝撃性が向上する。【００５２】
（３）実施例２と３の比較：
実施例３に示すように、混合・分散時に同時に結晶核剤の粉砕まで行うと、結晶化度、耐熱性、耐衝撃性がより一層向上する。【００５３】
（４）比較例１と３の比較：
汎用可塑剤であるアジピン酸ジイソノニル添加によって、結晶化度と若干の耐衝撃性の向上は認められるが、耐熱性に対する効果は認められない。耐熱性向上が認められなかったのは、結晶化度向上による耐熱性向上分と非晶質部分に濃集された可塑剤による可塑化が打ち消し合ったためと考えられる。【００５４】
（５）実施例１及び２と実施例４及び５の比較：
実施例１及び２に示すように、ポリエステルポリオールＡ（コハク酸＋トリエチレングリコール）を使用した場合は、ポリエステルポリオールＢ（アジピン酸＋ジエチレングリコール）を使用した実施例４及び５の場合に比べ、耐熱性向上及び耐衝撃性向上においてより優れた効果を示す。
【国際調査報告】
2009013847.tif 000006
2009013847.tif 000007
2009013847.tif 000008
2009013847.tif 000009